СПОСОБ КАРБОНИЛИРОВАНИЯ

2
3
1. Способ получения по меньшей мере одного продукта карбонилирования, выбранного из группы, включающей уксусную кислоту и метилацетат, который включает карбонилирование по меньшей мере одного карбонилирующегося реагента, выбранного из группы, включающей метанол и его реакционно-способные производные, монооксидом углерода в присутствии катализатора, где указанным катализатором является морденит, который обработан водным раствором основания, содержащим по меньшей мере одно из следующих: алюминат-ионы и галлат-ионы, и обладает молярным отношением диоксид кремния: ХО (где X обозначает Al и/или Ga), составляющим не менее 12:1.
2
3
2. Способ по п.1, в котором морденит обладает молярным отношением диоксид кремния: ХО, находящимся в диапазоне от 12 до 250:1.
3. Способ по п.1 или 2, в котором водный раствор основания обладает значением рН, находящимся в диапазоне от 11 до 14.
4. Способ по п.1 или 2, в котором водным раствором основания является водный раствор гидроксида натрия или гидроксида аммония.
5. Способ по п.1 или 2, в котором морденит обработан по одностадийной методике или по многостадийной методике.
6. Способ по п.5, в котором одностадийная методика включает обработку морденита одним водным раствором основания, содержащим по меньшей мере одно из следующих: алюминат- и галлат-ионы, полученные генерацией алюминат- и/или галлат-ионов in situ в водном растворе основания.
7. Способ по п.5, в котором многостадийная методика включает последовательную обработку морденита отдельными водными растворами (а) основания и (b) алюминат- и/или галлат-ионов или их источника.
8. Способ по п.1 или 2, в котором морденит обработан водным раствором основания, содержащим галлат-ионы.
9. Способ по п.1 или 2, в котором катализатором является Н-морденит.
10. Способ по п.1 или 2, в котором катализатор объединяют со связующим, которым является тугоплавкий неорганический оксид, выбранный из группы, включающей по меньшей мере один из следующих: диоксид кремния, оксид алюминия, алюмосиликат, силикат магния и алюмосиликат магния.
11. Способ по п.1 или 2, в котором карбонилирующимся реагентом является реакционно-способное производное, которым является диметиловый эфир.
12. Способ по п.11, в котором в загрузке карбонилирующегося реагента содержится вода в количестве, равном менее 2,5 мас.% в пересчете на количество диметилового эфира в загрузке.
13. Способ по п.1 или 2, который проводят в присутствии водорода.
14. Способ по п.1 или 2, в котором продуктом карбонилирования является метилацетат и по меньшей мере часть метилацетата гидролизуют с получением уксусной кислоты.
2
3
15. Применение катализатора, которым является морденит, обладающий молярным отношением диоксид кремния: XO, составляющим не менее 12:1, причем морденит обработан водным раствором основания, содержащим по меньшей мере одно из следующих: алюминат- и галлат-ионы, с обеспечением улучшенной каталитической активности, в способе получения по меньшей мере одного продукта карбонилирования, выбранного из группы, включающей уксусную кислоту и метилацетат, который включает карбонилирование по меньшей мере одного карбонилирующегося реагента, выбранного из группы, включающей метанол и его реакционноспособные производные, монооксидом углерода.